(57)【要約】      （修正有）【課題】電子輸送特性を発現し、高い三重項エネルギーを維持、電子注入性、ホールブロック性及び熱特性にも優れ、高効率なリン光有機ＥＬ素子に有用な新規の３，５−ジピリジルフェニル誘導体を有する電子輸送材料及びそれを用いた有機ＥＬ素子の提供。【解決手段】一対の電極間に少なくとも１層の有機層が積層されてなる有機ＥＬ素子において、下記式で表される３，５−ジピリジルフェニル誘導体を含む層を備えた素子。2014156441.tif 000019式中Ｘ、Ｒ1〜Ｒ15及びＲ16〜Ｒ23は特定の群から独立して選ばれた基。【選択図】なし【特許請求の範囲】
【請求項１】
下記一般式（１）で表される３，５−ジピリジルフェニル誘導体。
【化１】
2014156441.tif 000016
（式（１）中、Ｘは、
【化２】
2014156441.tif 000017
よりなる群から選ばれた基である。Ｒ1〜Ｒ15及びＲ16〜Ｒ23は、水素、炭素数１〜６の直鎖又は分岐のアルキル基、炭素数１〜６の直鎖又は分岐のアルコキシキ基、及び、炭素数１〜６の直鎖又は分岐のモノアルキルアミノ基又はジアルキルアミノ基よりなる群からそれぞれ独立して選ばれた基である。）
【請求項２】
下記一般式（２）で表される３，５−ジピリジルフェニル誘導体。
【化３】
2014156441.tif 000018
（式（２）中、ピリジン環の結合点は、少なくともいずれか１つは異なる。Ｒ24〜Ｒ31は、水素、炭素数１〜６の直鎖又は分岐のアルキル基、炭素数１〜６の直鎖又は分岐のアルコキシキ基、及び、炭素数１〜６の直鎖又は分岐のモノアルキルアミノ基又はジアルキルアミノ基よりなる群からそれぞれ独立して選ばれた基である。）
【請求項３】
請求項１又は２に記載の３，５−ジピリジルフェニル誘導体よりなることを特徴とする電子輸送材料。
【請求項４】
一対の電極間に少なくとも１層の有機層が積層されてなる有機エレクトロルミネッセンス素子であって、請求項１又は２に記載の３，５−ジピリジルフェニル誘導体を含む層を備えていることを特徴とする有機エレクトロルミネッセンス素子。
【発明の詳細な説明】
【技術分野】
【０００１】
本発明は、新規な３，５−ジピリジルフェニル誘導体、それよりなる電子輸送材料及びそれを用いた有機エレクトロルミネッセンス素子（以下、有機ＥＬ素子という）に関する。
【背景技術】
【０００２】
有機ＥＬ素子は、電流注入型の自己発光素子であり、高視野角、高コントラスト、極薄構造、低電圧駆動及び高速な応答速度等の特長を有することから、次世代のフラットパネルディスプレイとして注目されており、近年、盛んに研究開発が行われている。
有機ＥＬ素子は、一部の製品で実用化が始まっているが、大型ディスプレイや照明分野への応用のためには、素子のさらなる高効率化が最重要課題の一つである。特に、高色純度かつ高効率で白色発光を実現するためには、青色有機ＥＬ素子の高効率化及び長寿命化が重要な課題となっている。
【０００３】
この課題を解決するために、従来の蛍光素子と比較して４倍の高効率化が可能なリン光有機ＥＬ素子が注目されている。このため、リン光有機ＥＬ素子に用いる電子輸送材料の研究は極めて重要となっている。
【０００４】
従来の電子輸送材料は、電子輸送特性を向上させるため、一般に、π共役系を拡大した分子構造を有していた（例えば、非特許文献１参照）。
しかしながら、リン光有機ＥＬ素子の電子輸送材料には、外部量子効率向上の観点から、高い電子輸送特性はもちろん、さらに、エネルギー閉じ込めの観点から、高い三重項エネルギーを有すること、また、低電圧駆動のために、深いＬＵＭＯを持ち、キャリア注入輸送性やホールブロック性等の多くの機能を有することが望まれる。
【先行技術文献】
【非特許文献】
【０００５】
【非特許文献１】C. Adachi,et al., Applied Physics Letters , 2001, Vol.79, No.13, p.2082-2084
【発明の概要】
【発明が解決しようとする課題】
【０００６】
しかしながら、これらの特性を同時に発現させることは非常に困難である。電子輸送材料の特性の向上は、特に、青色リン光有機ＥＬ素子の高効率化を図る上で大きな役割を果たすものであり、このような電子輸送材料の分子設計指針を見出すことが求められる。
【０００７】
本発明は、上記課題を解決するためになされたものであり、電子輸送特性を発現させつつ、高い三重項エネルギーを維持し、電子注入性、ホールブロック性及び熱特性にも優れ、高効率なリン光有機ＥＬ素子に有用な新規の３，５−ジピリジルフェニル誘導体、それよりなる電子輸送材料及びそれを用いた有機ＥＬ素子を提供することを目的とする。
【課題を解決するための手段】
【０００８】
本発明に係る３，５−ジピリジルフェニル誘導体は、下記一般式（１）で表される。
【０００９】
【化１】
2014156441.tif 000002
【００１０】
前記式（１）中、Ｘは、
【化２】
2014156441.tif 000003
よりなる群から選ばれた基である。また、Ｒ1〜Ｒ15及びＲ16〜Ｒ23は、水素、炭素数１〜６の直鎖又は分岐のアルキル基、炭素数１〜６の直鎖又は分岐のアルコキシキ基、及び、炭素数１〜６の直鎖又は分岐のモノアルキルアミノ基又はジアルキルアミノ基よりなる群からそれぞれ独立して選ばれた基である。
上記のような構造からなる３，５−ジピリジルフェニル誘導体は、高い電子輸送特性、高い三重項エネルギーを有し、かつ、電子注入性、ホールブロック性及び熱特性にも優れている。
【００１１】
また、本発明に係る他の態様の３，５−ジピリジルフェニル誘導体は、下記一般式（２）で表される。
【００１２】
【化３】
2014156441.tif 000004
【００１３】
前記式（２）中、ピリジン環の結合点は、少なくともいずれか１つは異なる。また、Ｒ24〜Ｒ31は、水素、炭素数１〜６の直鎖又は分岐のアルキル基、炭素数１〜６の直鎖又は分岐のアルコキシキ基、及び、炭素数１〜６の直鎖又は分岐のモノアルキルアミノ基又はジアルキルアミノ基よりなる群からそれぞれ独立して選ばれた基である。
このような構造からなる３，５−ジピリジルフェニル誘導体も、上記式（１）で表される３，５−ジピリジルフェニル誘導体と同様の優れた特性を有している。
【００１４】
また、本発明によれば、前記３，５−ジピリジルフェニル誘導体よりなる電子輸送材料が提供される。
【００１５】
また、本発明に係る有機ＥＬ素子は、一対の電極間に少なくとも１層の有機層が積層されてなる有機ＥＬ素子であって、前記３，５−ジピリジルフェニル誘導体を含む層を備えていることを特徴とする。
このように、本発明に係る３，５−ジピリジルフェニル誘導体を用いることにより、高効率な有機ＥＬ素子を得ることができる。
【発明の効果】
【００１６】
本発明に係る新規な３，５−ジピリジルフェニル誘導体は、高い電子輸送特性、高い三重項エネルギーを有し、かつ、電子注入性、ホールブロック性及び熱特性にも優れており、リン光有機ＥＬ素子、特に青色リン光有機ＥＬ素子の電子輸送材料として好適である。
したがって、本発明に係る３，５−ジピリジルフェニル誘導体を用いることにより、高効率な有機ＥＬ素子を提供することができる。
【図面の簡単な説明】
【００１７】
【図１】実施例に係る有機ＥＬ素子の層構造を模式的に示した概略断面図である。
【発明を実施するための形態】
【００１８】
以下、本発明について、より詳細に説明する。
本発明に係る３，５−ジピリジルフェニル誘導体は、前記一般式（１）で表される化合物である。
前記式（１）中、Ｘは、前記（化２）に示した置換基の群から選ばれた基である。また、Ｒ1〜Ｒ15及びＲ16〜Ｒ23は、水素、炭素数１〜６の直鎖又は分岐のアルキル基、炭素数１〜６の直鎖又は分岐のアルコキシキ基、及び、炭素数１〜６の直鎖又は分岐のモノアルキルアミノ基又はジアルキルアミノ基よりなる群からそれぞれ独立して選ばれた基である。
このような３，５−ジピリジルフェニル誘導体は、新規化合物であり、高い電子輸送特性、高い三重項エネルギーを有し、かつ、電子注入性、ホールブロック性及び熱特性にも優れており、電子輸送材料として好適に用いることができる。
【００１９】
前記一般式（１）で表される化合物のうち、具体的には、下記に示すようなものが好ましい。
【００２０】
【化４】
2014156441.tif 000005
【００２１】
公知の３，５−ジピリジルフェニル誘導体である下記（化５）に示すＢ４ＰｙＰＰＢは、ＬＵＭＯの電子雲が、中心のビフェニル部位に存在しないため、これが電子輸送の妨げとなると考えられる。そこで、中心骨格にも電子輸送可能とするために、中心のビフェニル部位を他の部位により置換することを検討した。
【００２２】
【化５】
2014156441.tif 000006
【００２３】
その一案として、ビフェニル部位をピリジン部位に置換することが考えられたが、この化合物は、結晶化しやすく、有機ＥＬ材料としては不向きであった。そこで、ピリジンと同等のＬＵＭＯを持つ置換基を検討し、密度汎関数理論（ＤＦＴ）計算から、ジベンゾフラン（ＬＵＭＯ  １．４１ｅＶ）が深いＬＵＭＯを有していることを見出した。このため、ジベンゾフランの２，８位に３，５−ジピリジルフェニルを導入した、上記（化４）に示したようなＢＰｙＤＢＦ類は電子輸送材料として好適な化合物であると言える。
このようなＢＰｙＤＢＦ類は、ジベンゾフラン部位による電子輸送性の向上及びπ共役系拡大の抑制による高い三重項エネルギーの維持を可能とするものである。
【００２４】
また、本発明に係る他の態様の３，５−ジピリジルフェニル誘導体は、上記一般式（２）で表される化合物である。
前記式（２）中、ピリジン環の結合点は、少なくともいずれか１つは異なる。また、Ｒ24〜Ｒ31は、水素、炭素数１〜６の直鎖又は分岐のアルキル基、炭素数１〜６の直鎖又は分岐のアルコキシキ基、及び、炭素数１〜６の直鎖又は分岐のモノアルキルアミノ基又はジアルキルアミノ基よりなる群からそれぞれ独立して選ばれた基である。
このような構造からなる３，５−ジピリジルフェニル誘導体も、上記式（１）で表される３，５−ジピリジルフェニル誘導体と同様の優れた特性を有している。
【００２５】
前記一般式（２）で表される化合物のうち、具体的には、下記（化６）に示すＢｃＰｙＰＢが好ましい。
【００２６】
【化６】
2014156441.tif 000007
【００２７】
ＢｃＰｙＰＢは、３，５−ジピリジルフェニルにおいて３位と４位のピリジンを複合的に置換させることにより、結晶化を抑制することができ、さらに、すべて３位のピリジンで置換した、下記（化７）に示すＢ３ＰｙＰＢよりも深いＬＵＭＯを有しており、高い三重項エネルギーを有しているのみならず、高い電子注入性を可能とするものである。
【００２８】
【化７】
2014156441.tif 000008
【００２９】
上記のような本発明に係る３，５−ジピリジルフェニル誘導体の合成方法は、特に限定されるものではないが、例えば、下記実施例に示すような方法により合成することするができる。
【００３０】
上記のような３，５−ジピリジルフェニル誘導体を含む層を備えた本発明に係る有機ＥＬ素子は、一対の電極間に少なくとも１層の有機層が積層された構造からなる。具体的な層構造としては、陽極／発光層／陰極、陽極／ホール輸送層／発光層／電子輸送層／陰極、陽極／ホール輸送層／発光層／電子輸送層／電子注入層／陰極、陽極／ホール注入輸送層／ホール輸送層／発光層／ホール阻止層／電子輸送層／陰極等の構造が挙げられる。
さらに、ホール注入層、ホール輸送発光層、電子輸送発光層等をも含む公知の積層構造であってもよい。
また、本発明に係る有機ＥＬ素子は、１つの発光層を含む発光ユニットが電荷発生層を介して直列式に複数段積層されてなるマルチフォトンエミッション構造の素子であってもよい。
【００３１】
前記有機ＥＬ素子において、本発明に係る３，５−ジピリジルフェニル誘導体は、有機ＥＬ材料として前記有機層のいずれに用いられてもよいが、特に、電子輸送材料として好適に用いることができ、リン光有機ＥＬ素子の発光効率の向上を図ることができる。
【００３２】
なお、前記有機ＥＬ素子においては、本発明に係る３，５−ジピリジルフェニル誘導体以外の各層の構成材料は、特に限定されるものではなく、公知のものから適宜選択して用いることができ、低分子系又は高分子系のいずれであってもよい。
前記各層の膜厚は、各層同士の適応性や求められる全体の層厚さ等を考慮して、適宜状況に応じて定められるが、通常、５ｎｍ〜５μｍの範囲内であることが好ましい。
【００３３】
上記各層の形成方法は、蒸着法、スパッタリング法等などのドライブプロセスでも、インクジェット法、キャスティング法、ディップコート法、バーコート法、ブレードコート法、ロールコート法、グラビアコート法、フレキソ印刷法、スプレーコート法等のウェットプロセスであってもよい。
【００３４】
また、電極も、公知の材料及び構成でよく、特に限定されるものではない。例えば、ガラスやポリマーからなる透明基板上に透明導電性薄膜が形成されたものが用いられ、ガラス基板に陽極として酸化インジウム錫（ＩＴＯ）電極が形成された、いわゆるＩＴＯ基板が一般的である。一方、陰極は、Ａｌ等の仕事関数の小さい（４ｅＶ以下）金属や合金、導電性化合物により構成される。
【実施例】
【００３５】
以下、本発明を実施例に基づきさらに具体的に説明するが、本発明は下記の実施例により制限されるものではない。
下記合成例１〜４に示す各工程により、本発明に係る３，５−ジピリジルフェニル誘導体の代表例としてＢ３ＰｙＤＢＦ、Ｂ４ＰｙＤＢＦ、Ｂ２ＰｙＤＢＦ及びＢｃＰｙＰＢを合成した。なお、各工程における目的物の同定は、1Ｈ−ＮＭＲ、マススペクトル、元素分析にて行った。また、合成した各３，５−ジピリジルフェニル誘導体は、昇華精製装置にて昇華精製した。
【００３６】
（合成例１）Ｂ３ＰｙＤＢＦの合成
以下のような工程により前駆体を合成後、対応するピリジンボロン酸エステルとの反応により、Ｂ３ＰｙＤＢＦを合成した。
【００３７】
【化８】
2014156441.tif 000009
【００３８】
【化９】
2014156441.tif 000010
【００３９】
（合成例２）Ｂ４ＰｙＤＢＦの合成
上記合成例１と同様に前駆体３，５−ＢＤＣＰＤＢＦを合成後、対応するピリジンボロン酸エステルとの反応により、Ｂ４ＰｙＤＢＦを合成した。
【００４０】
【化１０】
2014156441.tif 000011
【００４１】
（合成例３）Ｂ２ＰｙＤＢＦの合成
上記合成例１と同様に前駆体３，５−ＢＤＣＰＤＢＦを合成後、テトラホウ素体とした後、２−ブロモピリジンとの反応により、Ｂ２ＰｙＤＢＦを合成した。
【００４２】
【化１１】
2014156441.tif 000012
【００４３】
（合成例４）ＢｃＰｙＰＢの合成
３−ブロモ−５−クロロヨードベンゼンと３−ピリジンホウ素酸エステルをカップリングさせた後、ベンゼンの１，３位に二量化させ、４−ピリジンホウ素酸エステルとの鈴木カップリングを利用して、ＢｃＰｙＰＢを合成した。
【００４４】
【化１２】
2014156441.tif 000013
【００４５】
（熱特性評価）
上記において合成した各３，５−ジピリジルフェニル誘導体について、ＴＧＡ及びＤＳＣにより、融点Ｔｍ及び熱分解温度Ｔｄを測定した。
その結果、上記において合成した各３，５−ジピリジルフェニル誘導体は、いずれも融点が３００℃以上、熱分解温度が４５０℃以上であり、Ｂ３ＰｙＰＢ（Ｔｍ：２６４℃、Ｔｄ：４３９℃）と比較して、より優れた耐熱性を有することが認められた。
【００４６】
（リン光スペクトル測定）
上記において合成した各３，５−ジピリジルフェニル誘導体について、３，５−ジピリジルフェニル誘導体：１０ｗｔ％Ｉｒ（ｐｐｚ）3の共蒸着膜のリン光スペクトル測定を行い、スペクトルの立ち上がりから三重項エネルギーを見積もった。
その結果、いずれの誘導体も２．７ｅＶ以上の三重項エネルギーを示し、青色リン光発光材料での十分な三重項励起子閉じ込めが可能であることが認められた。
なお、Ｉｒ（ｐｐｚ）3の構造を下記に示す。
【００４７】
【化１３】
2014156441.tif 000014
【００４８】
（素子評価）
上記において合成した各３，５−ジピリジルフェニル誘導体を電子輸送材料として電子輸送層を構成し、青色リン光材料であるＦＩｒｐｉｃをドープした発光層を有する有機ＥＬ素子を作製した。素子構成は、その概要を図１に示すように、基板１／陽極２／ホール輸送層３／発光層４／電子輸送層５／電子注入層６／陰極７とした。具体的には、ＩＴＯ／ＴＡＰＣ（２０ｎｍ）／ｍＣＰ：１１ｗｔ％ＦＩｒｐｉｃ（１０ｎｍ）／３，５−ジピリジルフェニル誘導体（５０ｎｍ）／ＬｉＦ（０．５ｎｍ）／Ａｌとした。
なお、ＴＡＰＣ、ｍＣＰ及びＦＩｒｐｉｃの各化合物の構造を下記に示す。
【００４９】
【化１４】
2014156441.tif 000015
【００５０】
作製した各素子は、いずれも、良好な青色リン光発光が認められた。
【００５１】
上記評価結果から、本実施例において合成した３，５−ジピリジルフェニル誘導体は、耐熱性に優れ、高い三重項エネルギーを持つため、電子輸送材料として用いることにより、青色リン光材料を効率よく発光させることができ、高効率な有機ＥＬ素子を提供可能であることが期待される。
【符号の説明】
【００５２】
１  基板
２  陽極
３  ホール輸送層
４  発光層
５  電子輸送層
６  電子注入層
７  陰極
【図１】
2014156441.tif 000020